(57)【要約】【課題】【発明が解決しようとする課題】  本発明が解決しようとする課題は、シロキサン系化合物を難燃剤とした、難燃性に優れ、さらには透明性に優れたポリアリレート樹脂組成物を提供することを目的とする。【解決手段】  特定のポリオルガノシロキサンと有機金属塩をポリアリレートに少量添加することにより、透明性に優れ、難燃性、さらには機械特性に優れた樹脂組成物が得られる。すなわち、ポリアリレート樹脂１００質量部、ポリオルガノシロキサン０．０５〜３質量部および有機酸金属塩を０．０１〜１質量部からなることを特徴とするポリアリレート樹脂組成物。【選択図】なし【特許請求の範囲】
【請求項１】
ポリアリレート樹脂１００質量部、ポリオルガノシロキサン０．０５〜３質量部および有機酸金属塩を０．０１〜１質量部からなることを特徴とするポリアリレート樹脂組成物。
【請求項２】
ポリオルガノシロキサンが次式（１）
【化１】
2008195859.tif 000012
（式中、nは正の整数、R1、R2、R3およびR4は同一でも異なっていてもよく、水素原子、炭素原子数１０以下の非置換の炭化水素基、-OH、-NH2、-SH、-COOH、エポキシ基、エポキシシクロヘキシル基あるいはそれら置換基を有する炭素原子数１０以下の炭化水素基である）で表されることを特徴とする請求項１に記載のポリアリレート樹脂組成物。
【請求項３】
ポリオルガノシロキサンが次式（２）
【化２】
2008195859.tif 000013
（式中、nは正の整数、R1およびR2は同一でも異なっていてもよく、水素原子あるいは炭素原子数１0以下の非置換の炭化水素基、X1およびX2は同一でも異なっていてもよく、-OH、-NH2、-SH、-COOH、エポキシ基、エポキシシクロヘキシル基あるいはそれら置換基を有する炭素原子数１０以下の炭化水素基である）で表されることを特徴とする請求項１に記載のポリアリレート樹脂組成物。
【請求項４】
ポリオルガノシロキサンが次式（３）
【化３】
2008195859.tif 000014
（式中、nは正の整数、R1、R2およびR3は同一でも異なっていてもよく、水素原子あるいは炭素原子数１０以下の非置換の炭化水素基、X1は-OH、-NH2、-SH、-COOH、エポキシ基、エポキシシクロヘキシル基あるいはそれら置換基を有する炭素原子数１０以下の炭化水素基である）で表されることを特徴とする請求項１に記載のポリアリレート樹脂組成物。
【請求項５】
有機酸金属塩が１族、２族、１２族あるいは１３族から選ばれる少なくとも一種の金属からなるものであることを特徴とする請求項１〜４に記載のポリアリレート樹脂組成物。
【請求項６】
有機酸金属塩がリチウム、ナトリウム、カリウム、マグネシウム、カルシウム、バリウム、亜鉛、アルミニウムから選ばれる少なくとも一種の金属からなるものであることを特徴とする請求項１〜５に記載のポリアリレート樹脂組成物。
【請求項７】
有機酸金属塩が炭素原子数３０以下の有機酸からなるものであることを特徴とする請求項１〜６に記載のポリアリレート樹脂組成物。
【請求項８】
有機酸金属塩が炭素原子数３０以下の脂肪族カルボン酸からなるものであることを特徴とする請求項１〜７に記載のポリアリレート樹脂組成物。
【請求項９】
有機酸金属塩が酢酸、こはく酸、ラウリン酸、パルミチン酸、ミリスチン酸、ステアリン酸、12-ヒロドキシステアリン酸、オレイン酸、リノール酸、モンタン酸から選ばれる少なくとも一種の金属からなるものであることを特徴とする請求項１〜８に記載のポリアリレート樹脂組成物。
【発明の詳細な説明】
【技術分野】
【０００１】
本発明は難燃剤として塩素、臭素化合物等のハロゲン系難燃剤ならびにリン系難燃剤を含有せず、機械的性質、流動性ならびに成形品の外観を損なうことなく難燃性を向上させたポリアリレート樹脂組成物に関する。
【背景技術】
【０００２】
二価フェノール類とテレフタル酸及び／又はイソフタル酸とからなるポリアリレートはエンジニアリングプラスチックとして既によく知られている。係るポリアリレートは耐熱性が高く、機械的強度や寸法安定性に優れ、加えて透明であるので、その成形品は電気・電子機器、自動車、機械などの分野に幅広く使用されている。
【０００３】
これら電気・電子機器の分野では高度な難燃性が要求される部品が少なくなく、安全上の要求を満たすため、UL94V-0や94V-1相当の高い難燃性がプラスチック材料に求められる場合が多い。もともとポリアリレート樹脂は、自己消火性を備えたプラスチック材料であるが、電気、電子機器の要求に対して十分とは言えない。
【０００４】
プラスチック材料の難燃化には一般に有機ハロゲン化合物、またはこれと三酸化アンチモンとを併用して添加されている場合が多い。しかし、ハロゲン系化合物は、加工時あるいは燃焼時に腐食性または有毒性のガスが発生するという欠点を有している。
【０００５】
また、非ハロゲン系難燃剤としては、有機リン系化合物が用いられている。代表的な有機リン化合物としてはトリフェニルホスフェートがよく知られているが、これは耐熱性に劣り、揮発性が高いため、ポリアリレートのような溶融加工温度が高い樹脂に対しては効果が不十分である。揮発性の低い有機リン系化合物としては、縮合型リン酸エステルを用いる技術があるが（例えば特許文献１、２）、これらは樹脂成分に対して数パーセントという多量を配合するため、得られる組成物の熱変形温度と機械特性を低下させるといった課題がある。
【０００６】
ハロゲン系、リン系以外の難燃成分としては、シロキサン系化合物が挙げられる。シロキサン系化合物によるプラスチック材料の難燃化はポリカーボネート樹脂に対して有効であることが報告されている。例えば、架橋構造を構成成分に有するポリオルガノシロキサン化合物を使用するもの（例えば特許文献３、４）、フェニル基、アルキル基、アルコキシル基を有し分子量が10000以下であるポリオルガノシロキサン化合物を使用するもの（例えば特許文献５）などが開示されている。
【０００７】
一方、ポリアリレート樹脂の場合には、ハロゲン系難燃剤を使用したものが開示されているが（例えば特許文献６）、シロキサン系化合物による難燃化、特にポリアリレート樹脂の特徴のひとつである透明性を維持した処方は見出されていなかった。
【特許文献１】米国特許第5204394号
【特許文献２】米国特許第5122556号
【特許文献３】特開平10-139964号
【特許文献４】特開平11-140294号
【特許文献５】特開平11-222559号
【特許文献６】特開平10-158491号
【発明の開示】
【発明が解決しようとする課題】
【０００８】
本発明が解決しようとする課題は、シロキサン系化合物を難燃剤とした、難燃性に優れ、さらには透明性に優れたポリアリレート樹脂組成物を提供することを目的とする。
【課題を解決するための手段】
【０００９】
本発明者は、このような課題を解決するために鋭意研究を重ねた結果、特定のポリオルガノシロキサンと有機酸金属塩をポリアリレートに少量添加することにより、透明性に優れ、難燃性、さらには機械特性に優れた樹脂組成物が得られることを見出し、本発明に到達した。
【００１０】
すなわち本発明の要旨は次のとおりである。
(a) ポリアリレート樹脂１００質量部、ポリオルガノシロキサン０．０５〜３質量部および有機酸金属塩を０．０１〜１質量部からなることを特徴とするポリアリレート樹脂組成物。
(b) ポリオルガノシロキサンが次式（1）
【００１１】
【化４】
2008195859.tif 000002
（式中、nは正の整数、R1、R2、R3およびR4は同一でも異なっていてもよく、水素原子、炭素原子数１０以下の非置換の炭化水素基、-OH、-NH2、-SH、-COOH、エポキシ基、エポキシシクロヘキシル基あるいはそれら置換基を有する炭素原子数１０以下の炭化水素基である）で表されることを特徴とする (a) のポリアリレート樹脂組成物。
(c) ポリオルガノシロキサンが次式（2）
【００１２】
【化５】
2008195859.tif 000003
（式中、nは正の整数、R1およびR2は同一でも異なっていてもよく、水素原子あるいは炭素原子数１０以下の非置換の炭化水素基、X1およびX2は同一でも異なっていてもよく、-OH、-NH2、-SH、-COOH、エポキシ基、エポキシシクロヘキシル基あるいはそれら置換基を有する炭素原子数１０以下の炭化水素基である）で表されることを特徴とする (a) のポリアリレート樹脂組成物。
(d) ポリオルガノシロキサンが次式（3）
【００１３】
【化６】
2008195859.tif 000004
（式中、nは正の整数、R1、R2およびR3は同一でも異なっていてもよく、水素原子あるいは炭素原子数１０以下の非置換の炭化水素基、X1は-OH、-NH2、-SH、-COOH、エポキシ基、エポキシシクロヘキシル基あるいはそれら置換基を有する炭素原子数１０以下の炭化水素基である）で表されることを特徴とする (a) のポリアリレート樹脂組成物。
(e) 有機酸金属塩が１族、２族、１２族あるいは１３族から選ばれる少なくとも一種の金属からなるものであることを特徴とする （a）〜 （d） のポリアリレート樹脂組成物。
(f) 有機酸金属塩がリチウム、ナトリウム、カリウム、マグネシウム、カルシウム、バリウム、亜鉛、アルミニウムから選ばれる少なくとも一種の金属からなるものであることを特徴とする （a）〜 （e） のポリアリレート樹脂組成物。
(g) 有機酸金属塩が炭素原子数３０以下の有機酸からなるものであることを特徴とする（a） 〜（f） のポリアリレート樹脂組成物。
(h） 有機酸金属塩が炭素原子数３０以下の脂肪族カルボン酸からなるものであることを特徴とする （a）〜 （g） のポリアリレート樹脂組成物。
(i) 有機酸金属塩が酢酸、こはく酸、ラウリン酸、パルミチン酸、ミリスチン酸、ステアリン酸、12-ヒロドキシステアリン酸、オレイン酸、リノール酸、モンタン酸から選ばれる少なくとも一種の金属からなるものであることを特徴とする （a）〜 （h） のポリアリレート樹脂組成物。
【発明の効果】
【００１４】
本発明のポリアリレート樹脂組成物は、透明性、機械特性に優れている上に、高度な難燃性を有しているため、有用である。さらには塩素、臭素化合物等からなる難燃剤を含まないことから、燃焼時に当該難燃剤に起因するハロゲンを含むガスの発生の懸念もなく、環境保護の面においても優れた性能を併せ持つため、産業上の利用価値は極めて高い。
【発明を実施するための最良の形態】
【００１５】
以下、本発明を詳細に説明する。
【００１６】
本発明に用いられるポリアリレート樹脂とは、芳香族ジカルボン酸またはその誘導体と、二価フェノールまたはその誘導体とよりなるポリエステルであり、溶液重合、溶融重合、界面重合などの方法により製造される。
【００１７】
芳香族ジカルボン酸残基を導入するためのジカルボン酸原料の好ましい例としては、テレフタル酸、イソフタル酸、フタル酸、クロルフタル酸、ニトロフタル酸、２，５−ナフタレンジカルボン酸、２，６−ナフタレンジカルボン酸、２，７−ナフタレンジカルボン酸、１，５−ナフタレンジカルボン酸、メチルテレフタル酸、４，４’−ビフェニルジカルボン酸、２，２’−ビフェニルジカルボン酸、４，４’−ビフェニルエーテルジカルボン酸、４，４’−ジフェニルメタンジカルボン酸、４，４’−ジフェニルスルフォンジカルボン酸、４，４’−ジフェニルイソプロピリデンジカルボン酸、１，２−ビス（４−カルボキシフェノキシ）エタン、５−ナトリウムスルホイソフタル酸などがあり、なかでも、テレフタル酸およびイソフタル酸が好ましく、溶融加工性および機械的特性の点から、両者を混合して用いることが特に好ましい。その場合、混合モル比率（テレフタル酸／イソフタル酸）は１００／０〜０／１００の範囲の任意であるが、好ましくは７０／３０〜０／１００、より好ましくは５０／５０〜０／１００である。
【００１８】
ビスフェノール類残基を導入するための原料はビスフェノールであり、その具体例として、例えば２，２−ビス（４−ヒドロキシフェニル）プロパン、２，２−ビス（４−ヒドロキシ−３，５−ジメチルフェニル）プロパン、２，２−ビス（４−ヒドロキシ−３，５−ジブロモフェニル）プロパン、２，２−ビス（４−ヒドロキシ−３，５−ジクロロフェニル）プロパン、４，４’−ジヒドロキシジフェニルスルホン、４，４’−ジヒドロキシジフェニルエーテル、４，４’−ジヒドロキシジフェニルスルフィド、４，４’−ジヒドロキシジフェニルケトン、４，４’−ジヒドロキシジフェニルメタン、１，１−ビス（４−ヒドロキシフェニル）シクロヘキサン等が挙げられる。これらの化合物は単独で使用してもよいし、あるいは２種類以上混合して使用してもよい。これらの化合物の中で、２，２−ビス（４−ヒドロキシフェニル）プロパンを使用することが好ましく、最適にはこれを単独で使用することがより好ましい。
【００１９】
これらの原料からなるポリアリレートは、1,1,2,2-テトラクロロエタン１００mlに試料１．０gを溶解し、温度２５℃における対数粘度が０．４〜１．０であることが好ましく、０．５〜０．８であることがより好ましい。対数粘度が０．４未満になると得られる樹脂組成物の分子量が低くなるため、機械的特性が劣ったものとなり、逆に１．０を超えると溶融粘度が高くなるため溶融加工時に変色しやすくなる場合があって好ましくない。
【００２０】
本発明に用いられるポリオルガノシロキサンは、次式（1） 
【００２１】
【化７】
2008195859.tif 000005
（式中、nは正の整数、R1、R2、R3およびR4は同一でも異なっていてもよく、水素原子、炭素原子数１０以下の非置換の炭化水素基、-OH、-NH2、-SH、-COOH、エポキシ基、エポキシシクロヘキシル基あるいはそれら置換基を有する炭素原子数１０以下の炭化水素基である）で表される化合物である。
【００２２】
前記化合物において、R1、R2、R3およびR4はメチル基、エチル基、プロピル基などのアルキル基、ビニル基、フェニル基およびナフチル基等を挙げることができ、また、これらの全部あるいは一部において、アルコキシ基や-OH、-NH2、-SH、-COOH、エポキシ基、エポキシシクロヘキシル基などで置換されていてもよい。さらには、前記アルキル基の構造中に、エーテル結合、チオエーテル結合あるいはカルボニル結合を有していてもよい。
【００２３】
それらの中で好ましいものは次式（2） 
【００２４】
【化８】
2008195859.tif 000006
（式中、nは正の整数、R1およびR2は同一でも異なっていてもよく、水素原子あるいは炭素原子数１０以下の非置換の炭化水素基、X1およびX2は同一でも異なっていてもよく、-OH、-NH2、-SH、-COOH、エポキシ基、エポキシシクロヘキシル基あるいはそれら置換基を有する炭素原子数１０以下の炭化水素基である）
あるいは式（3）
【００２５】
【化９】
2008195859.tif 000007
（式中、nは正の整数、R1、R2およびR3は同一でも異なっていてもよく、水素原子あるいは炭素原子数１0以下の非置換の炭化水素基、X1は-OH、-NH2、-SH、-COOH、エポキシ基、エポキシシクロヘキシル基あるいはそれら置換基を有する炭素原子数１０以下の炭化水素基である）で表されるような、側鎖が非置換の炭化水素基、片側あるいは両側の末端基のみが反応性置換基を有するものである。
【００２６】
これらの中で、より好ましいものは、側鎖がメチル基もしくはフェニル基、末端基の片側もしくは両側が-OH、-COOH、エポキシ基、エポキシシクロヘキシル基で置換されたエチル基あるいはプロピル基を有するものである。
【００２７】
ポリオルガノシロキサンが反応性官能基を有していない場合、難燃性は十分となるものの、得られるポリアリレート樹脂組成物の透明性が良くないものとなる場合があるが、前記のような反応性置換基を有していると、ポリアリレート樹脂の分子中のエステル基あるいは末端基と反応することにより、得られるポリアリレート樹脂組成物の透明性が優れたものとなる。一方、一つの分子中に反応性置換基を3つ以上有するものの場合、ポリアリレート分子が架橋したゲル状物が生成するため好ましくない。
【００２８】
さらには、側鎖の炭化水素基にフェニル基を含有している方が、得られるポリアリレート樹脂組成物の透明性が優れたものとなりやすく好適である。また、側鎖の一部がポリシロキサンで置換された分岐構造を有していてもよい。
【００２９】
本発明に使用されるポリオルガノシロキサンはその２５℃における動粘度が２〜２００mm2/sのものが好ましく、５〜１００ mm2/sのものがより好ましい。動粘度が２mm2/sより小さい場合、得られる樹脂組成物が低分子量化して機械特性が劣ったものとなり、逆に２００mm2/sより大きいと、ポリアリレート樹脂中のポリオルガノシロキサンの分散が良くなく、そのため得られる樹脂組成物中が不透明となって好ましくない。
【００３０】
本発明においてポリオルガノシロキサンの配合量は、ポリアリレート樹脂１００質量部に対し、０．０５〜３質量部とすることが好ましく、より好ましくは０．１〜２質量部とすることがより好ましい。０．０５質量部より少ない場合には、樹脂組成物の難燃性が不十分となり、逆に３質量部より多い場合には、樹脂組成物の機械特性が劣ったものとなりやすくなるほか、樹脂組成物を使用した成形品の外観が著しく悪化して好ましくない。
【００３１】
本発明に用いられる有機酸金属塩は、カルボン酸、有機スルホン酸、有機硫酸、ホスホン酸、ホスフィン酸等の置換基を有する脂肪族あるいは芳香族化合物と金属イオンとの塩である。
【００３２】
有機カルボン酸としては、ギ酸、酢酸、プロピオン酸、酪酸、ペンタン酸、ヘキサン酸、ヘプタン酸、オクタン酸、ノナン酸、デカン酸、ウンデカン酸、ラウリン酸、ミリスチン酸、パルミチン酸、ステアリン酸、アラキジン酸、ベヘン酸、リグノセリン酸、セロチン酸、モンタン酸、トリアコンタン酸などのアルキルカルボン酸、シュウ酸、マロン酸、こはく酸、グルタル酸、アジピン酸、ピメリン酸、スベリン酸、アゼライン酸、セバシン酸などのアルキルジカルボン酸、アクリル酸、メタクリル酸、ブテン酸、ペンテン酸、ヘキセン酸、ヘプテン酸、オクテン酸、デセン酸、ドデセン酸、テトラデセン酸、ヘキサデセン酸、オレイン酸、イコセン酸、エルカ酸、リノール酸などのアルケニルカルボン酸、マレイン酸、フマル酸、グルタコン酸、ヘキセン二酸などのアルケニルジカルボン酸およびそれらの異性体などの脂肪族カルボン酸、安息香酸、フタル酸、ナフタレンカルボン酸、ナフタレンジカルボン酸などの芳香族カルボン酸などが挙げられる。
【００３３】
また、有機スルホン酸あるいは有機硫酸としては、ベンゼンスルホン酸、メチルベンゼンスルホン酸、エチルベンゼンスルホン酸、プロピルベンゼンスルホン酸、ドデシルベンゼンスルホン酸などのアルキルベンゼンスルホン酸、メチル硫酸、エチル硫酸、プロピル硫酸、ラウリル硫酸などのアルキル硫酸が挙げられる。
【００３４】
また、有機ホスホン酸あるいは有機ホスフィン酸としては、メチルホスホン酸、エチルホスホン酸、プロピルホスホン酸、フェニルホスホン酸、メチルホスフィン酸、エチルホスフィン酸、プロプルホスフィン酸、ジメチルホスフィン酸、ジエチルホスフィン酸、ジプロピルホスフィン酸、フェニルホスフィン酸、ジフェニルホスフィン酸などが挙げられる。
【００３５】
前記の有機酸はそれら分子中の脂肪族基あるいは芳香族基にハロゲン基、水酸基、アミノ基、アルキル基、アルコキシ基、エポキシ基、フェニル基などの置換基を有していてもよい。
【００３６】
本発明の有機酸金属塩を構成する有機酸としては、炭素原子数３０以下の脂肪族カルボン酸の金属塩が好ましく、酢酸、こはく酸、ラウリン酸、ミリスチン酸、パルミチン酸、ステアリン酸、12-ヒロドキシステアリン酸、オレイン酸、リノール酸、モンタン酸などが安全性の点から好ましい。
【００３７】
本発明の有機酸金属塩を構成する金属としては前記有機酸と塩を形成することができるものであればよいが、１族、２族、１２族あるいは１３族の金属から選ばれるものが好ましく、リチウム、ナトリウム、カリウム、マグネシウム、カルシウム、バリウム、亜鉛、アルミニウムなどが安全性の点から好ましい。
【００３８】
本発明の有機酸金属塩の配合量は０．０１〜１質量部が好ましく、０．０５〜０．５質量部とすることがより好ましい。０．０１質量部より少ない場合には、樹脂組成物の難燃性が不十分となり、逆に１質量部より多い場合には、樹脂組成物の溶融時に分子量が低下しやすくなって、機械特性が劣ったものとなりやすく好ましくない。
【００３９】
本発明の樹脂組成物の製造には、任意の方法が採用される。ポリアリレート樹脂中に、ポリオルガノシロキサンおよび有機酸金属塩を十分に分散できれば特に限定されないが、ポリオルガノシロキサンが反応性官能基を有している場合には、該官能基とポリアリレート樹脂とを反応せしめるために溶融混練することが好ましい。そのような方法には押出機で溶融押出することが好ましく、中でも二軸押出機を使用することがポリアリレート樹脂中にポリオルガノシロキサンおよび有機酸金属塩の分散性を高めることができて好適である。その場合、押出機の押出温度は熱可塑性樹脂が溶融する温度であれば特に限定されないが、極力低くした方が得られる樹脂組成物の色調の黄変が抑制されやすくなって好ましい。
【００４０】
本発明の樹脂組成物は、1,1,2,2-テトラクロロエタン１００mlに試料１．０gを溶解し、温度２５℃における対数粘度が０．４０〜０．７０であることが好ましく、０．４５〜０．６０であることがより好ましい。対数粘度が０．４０未満であると機械的特性が劣ったものとなり、逆に
０．７０を超えると溶融粘度が高く射出成形時の流動性が悪化してよくない。
【００４１】
また、本発明の樹脂組成物には、その難燃性、透明性、機械特性を損なわない範囲で、樹脂の混合時、成形時に他の添加剤、例えば、顔料、染料、耐衝撃改良剤、耐熱剤、酸化劣化防止剤、耐候剤、滑剤、離型剤、可塑剤、流動性改良剤、帯電防止剤などを添加することができる。
【実施例】
【００４２】
次に実施例に基づき本発明を具体的に説明するが、本発明はこれらの実施例のみに限定されるものではない。
１．原料
なお、実施例と比較例に使用した原材料は、次の通りである。
（A） ポリアリレート樹脂：1,1,2,2-テトラクロロエタン１００mlに１．０gを溶解した時の、温度２５℃における対数粘度が０．７２のポリアリレート樹脂（ユニチカ社製、商品名 Ｕパウダー Dタイプ）
(B) ポリオルガノシロキサン：以下の種々の末端基および動粘度を有するものを使用した。
(B-1) ポリジメチルシロキサン
（両末端アミノ基、動粘度13mm2/s、東レダウコーニング社製BY16-853U）
(B-2) ポリジメチルシロキサン
（両末端エポキシ基、動粘度25mm2/s、東レダウコーニング社製BY16-855）
(B-3) ポリジメチルシロキサン
（両末端OH基、動粘度80mm2/s、東レダウコーニング社製BY16-799）
(B-4) ポリジメチルシロキサン
（両末端カルボキシル基、動粘度180mm2/s、東レダウコーニング社製BY16-750）
(B-5) ポリジメチルシロキサン
（両末端エポキシシクロヘキシル基、動粘度30mm2/s、信越化学社製X-22-169AS）
(B-6) ポリメチルフェニルシロキサン
（両末端アミノ基、動粘度110mm2/s、信越化学社製X-22-9409）
(B-7) ポリジメチルシロキサン
（片末端カルボキシル基、動粘度60mm2/s、信越化学社製X-22-3710）
(B-8) ポリジメチルシロキサン
（片末端エポキシ基、動粘度65mm2/s、信越化学社製X-22-173DX）
(B-9) ポリジメチルシロキサン
（両末端メチル基、動粘度100mm2/s、東レダウコーニング社製SH200-100CS）
(B-10) ポリメチルフェニルシロキサン
（両末端メチル基、動粘度135mm2/s、東レダウコーニング社製SH550）
(B-11) ポリジメチルシロキサン
（両末端アミノ基、動粘度450mm2/s、信越化学社製KF-8008）
(C) 有機酸金属塩：下記のものを使用した。
(C-1) ステアリン酸カルシウム（堺化学工業社製）
(C-2) ステアリン酸マグネシウム（堺化学工業社製）
(C-3) ステアリン酸亜鉛（堺化学工業社製）
(C-4) ステアリン酸アルミニウム（堺化学工業社製）
(C-5) 12-ヒドロキシステアリン酸アルミニウム（伊藤製油社製）
(C-6) モンタン酸カルシウム（クラリアント社製）
(C-7) オレイン酸ナトリウム（ナカライテスク社製）
(C-8) ラウリン酸ナトリウム（ナカライテスク社製）
(C-9) パルミチン酸アルミニウム（ナカライテスク社製）
(C-10) 酢酸ナトリウム（ナカライテスク社製）
(C-11) p-t-ブチル安息香酸亜鉛（ナカライテスク社製）
(C-12) ドデシルベンゼンスルホン酸ナトリウム（ナカライテスク社製）
２．評価方法
(1) 対数粘度：1,1,2,2-テトラクロロエタンを溶媒として、温度２５℃において測定し、ｄｌ／ｇ単位で表した。
(2) 全光線透過率：厚み２mmのプレート型成形品について、日本電色工業社製ヘイズメータNDH-2000を使用して測定した。
(3) 成形品外観：厚み２mmのプレート型成形品の外観を目視で観察し、均一でパール調になっていないものを○、ほぼ均一であるものの一部パール調のものを△、全体的にパール調のものを×として評価した。
(4) 難燃性：厚み０．８mm、長さ１２５mm、幅１２mmの短冊型成形品について、アンダーライターズ・ラボラトリーズが定めているUL94試験に準拠し、垂直に保持した成形品にバーナーの炎を１０秒間２回接炎した後のそれぞれの残炎時間とドリップ性によって難燃性を評価した。表１に示すようなクラスに分類した。
【００４３】
【表１】
2008195859.tif 000008
実施例１〜２７
(A) ポリアリレート樹脂は熱風循環式乾燥機を用いて１２０℃で８時間以上乾燥を行ったものと、(B) ポリオルガノシロキサンおよび(C) 有機酸金属塩とを表２および表３に記載の配合割合で混合後、クボタ製ロスインウェイト式連続定量供給装置CE-W-１を用いて、ベント部を二箇所有するスクリュー径３７mm、L/D４０の二軸押出機（東芝機械社製TEM-37BS）の主供給口に供給した。そして、押出機のバレル温度設定３３０℃、ベント減圧度-０．０９９MPa(ゲージ圧）、吐出量２０kg／ｈで溶融混練を行い、ノズルからストランド状に引き取った樹脂組成物を水浴して冷却固化し、ペレタイザーでカッティングした後、１２０℃で８時間熱風乾燥することによって樹脂組成物のペレットを得た。
【００４４】
得られた樹脂組成物ペレットの対数粘度を測定し、また、３６mmφ射出成形機（東芝機械社製IS-100E）を使用してプレート型および短冊型成形品を射出成形し、前記の方法でヘイズ、外観および難燃性を評価した。結果を表２および表３に示す。
【００４５】
【表２】
2008195859.tif 000009
【００４６】
【表３】
2008195859.tif 000010
比較例１〜１１
実施例と同様にして樹脂組成物のペレットを作製、評価した。結果を表４に示す。
【００４７】
【表４】
2008195859.tif 000011
実施例では全光線透過率５０％以上の透明性を有し、さらには難燃性がV-0である樹脂組成物を得ることができた。それに対し、比較例１〜５では有機酸金属塩を添加していないため、難燃性がV-2と劣ったものとなり、比較例６ではポリオルガノシロキサンの配合量が多すぎるため、透明性および外観が劣ったものとなり、比較例７ではポリオルガノシロキサンの配合量が少なすぎるため、難燃性が劣ったものとなり、比較例８では有機酸金属塩の添加量が多すぎて、樹脂組成物の対数粘度が低いものとなった。さらには、比較例９および１０ではポリオルガノシロキサンが反応性官能基を有していないため、また、比較例１１ではポリオルガノシロキサンの動粘度が大きすぎるため、透明性が劣ったものとなった。
【手続補正書】
【提出日】平成19年3月9日(2007.3.9)
【手続補正１】
【補正対象書類名】特許請求の範囲
【補正対象項目名】請求項９
【補正方法】変更
【補正の内容】
【請求項９】
有機酸金属塩を構成する有機酸が、酢酸、こはく酸、ラウリン酸、パルミチン酸、ミリスチン酸、ステアリン酸、12-ヒロドキシステアリン酸、オレイン酸、リノール酸、モンタン酸から選ばれる少なくとも一種の脂肪族カルボン酸の金属塩からなるものであることを特徴とする請求項１〜８に記載のポリアリレート樹脂組成物。